(57)【要約】      （修正有）【課題】ポリシルセスキオキサン化合物及び低ガス透過性光素子封止材を提供する。【解決手段】ビニル基含有環状ポリシロキサンと下記化合物とを、白金族金属系ヒドロシリル化触媒を用いて硬化あせて得られるポリシルセスキオキサン硬化物。2013241497.tif 000013【選択図】なし【特許請求の範囲】
【請求項１】
式（Ａ）：
【化１】
2013241497.tif 000011
（Ａ）
［上式中、
Ｒ１〜Ｒ４は、同一又は異なって、炭素数２〜８のアルキル基；アミノ基及びグリシドキシ基からなる置換基群より選択される任意の基で置換された炭素数２〜８のアルキル基；又は脂環式の置換基を示し、Ｒ５及びＲ６は、どちらか一方はビニル基、もう一方は、炭素数１〜８のアルキル基；アミノ基で置換された炭素数１〜８のアルキル基；オキサシクロプロピル基；脂環式の置換基を示し、ただし、Ｒ１〜Ｒ４は、化合物内にアミノ基とグリシドキシ基又はオキサシクロプロピル基が同時に存在することがないように選択される］の化合物と、
式（Ｂ）：
【化２】
2013241497.tif 000012
（Ｂ）
［上式中、
Ｒ７〜Ｒ１０は、同一又は異なって、炭素数２〜８のアルキル基；アミノ基及びグリシドキシ基からなる置換基群より選択される任意の基で置換された炭素数２〜８のアルキル基；又は脂環式の置換基を示し、Ｒ１１及びＲ１２は、同一又は異なって、炭素数１〜８のアルキル基；アミノ基で置換された炭素数１〜８のアルキル基；オキサシクロプロピル基；脂環式の置換基を示し、ただし、Ｒ７〜Ｒ１２は、化合物内にアミノ基とグリシドキシ基又はオキサシクロプロピル基が同時に存在することがないように選択される］の化合物とを、ヒドロシリル化触媒を用いて、硬化させて得られるポリシルセスキオキサン化合物。
【請求項２】
式（Ａ）及び式（Ｂ）中、Ｒ１〜Ｒ４及びＲ７〜Ｒ１０は、同一又は異なって、エチル基、イソプロピル基、イソブチル基、ｔ−ブチル基、シクロペンチル基、シクロヘキシル基、シクロオクチル基、アミノプロピル基、グリシドキシプロピル基、又はフェニル基を示し、Ｒ５及びＲ６は、どちらか一方がビニル基、もう一方は、メチル基、エチル基、ｎ−プロピル基、ｎ−ブチル基、イソプロピル基、イソブチル基、ｔ−ブチル基、シクロペンチル基、シクロヘキシル基、シクロオクチル基、アミノメチル基、オキサシクロプロピル基又はフェニル基を示し、Ｒ１１及びＲ１２は、同一又は異なって、メチル基、エチル基、ｎ−プロピル基、ｎ−ブチル基、イソプロピル基、イソブチル基、ｔ−ブチル基、シクロペンチル基、シクロヘキシル基、シクロオクチル基、アミノメチル基、オキサシクロプロピル基又はフェニル基を示す、請求項１記載のポリシルセスキオキサン化合物。
【請求項３】
請求項１又は２記載のポリシルセスキオキサン化合物を含む光素子封止材。
【請求項４】
蛍光体を含有する請求項３記載の光素子封止材。
【請求項５】
請求項３又は４記載の光素子封止材と、当該光素子封止材により封止された発光素子とを有する発光デバイス。
【発明の詳細な説明】
【技術分野】
【０００１】
本発明は、ガス透過性が低いポリシルセスキオキサン化合物、このポリシルセスキオキサン化合物を含む光素子封止材に関する。
【背景技術】
【０００２】
光素子には、半導体レーザーや発光ダイオード（ＬＥＤ）等における発光素子、受光素子、複合素子、集積回路等がある。このような光素子は、発光または受光の効率を改善することが求められている。
例えば、ＬＥＤにおいては、光取り出し効率を高めるために、光半導体素子に電気的に接続している金属電極の少なくとも一部に、光反射材としての機能を持たせる場合がある。具体的には、ＬＥＤの場合、電極の表層に銀メッキを施したものが使用されることが多い。銀メッキは、反射率が高いことから、発光素子から発生した光を良好に外部に取り出すことができる。
【０００３】
ところが、金属には、空気中に微量に含まれる水蒸気や酸化性のガス、あるいは樹脂封止材中に含まれる反応性物質によって変色、黒色化し、その光沢が失われて反射率が低下するという欠点がある。そのため、ＬＥＤ等において光反射材としての機能を兼ねる電極についても、銀メッキ部の変色、黒色化を抑制することが課題として挙げられている。
この課題を解決すべく、特許文献１には、封止材と接する金属電極の表面の一部または全部に酸化イットリウム等の金属酸化物や窒化シリコン等の窒化物からなる保護膜を設けることにより、封止材と金属電極との反応を防ぐことが提案されている。しかし、この方法では、金属酸化物や窒化物からなる薄膜を気相法、液相法、スパッタ法などにより金属電極上に形成する工程が必要になり、ＬＥＤ等の製造工程を複雑化してしまう。
【０００４】
そこで、このような保護膜を形成することなく銀メッキ部の変色、黒色化を抑制する方法として、封止材自体に金属電極との反応を抑制する機能を持たせることが考えられる。
ＬＥＤに一般的に用いられる封止材として、エポキシ樹脂系封止材とシリコーン系封止材が知られている。しかしながら、エポキシ樹脂系封止材は低波長の光に対する耐久性の点で問題がある。一方、シリコーン系封止材は耐久性に優れ、樹脂自体はほとんど変色しないものの、ガス透過性が高いことが知られている（特許文献２）。ガス透過性が高いと、水蒸気や酸化性のガスに曝された場合に、これらが封止材の内部に拡散して金属電極表面に到達し、銀メッキ部を変色、黒色化してしまう。
【先行技術文献】
【特許文献】
【０００５】
【特許文献１】特開２００７−１０９９１５号公報
【特許文献２】特開２００４−２７８３号公報
【発明の概要】
【発明が解決しようとする課題】
【０００６】
本発明は、かかる従来技術の実情に鑑みてなされたものであり、ガス透過性が低いポリシルセスキオキサン化合物及び低ガス透過性光素子封止材を提供する。
【課題を解決するための手段】
【０００７】
本発明者らは上記課題を解決するべく鋭意研究を重ねた結果、後述する式（Ａ）で示される化合物と、式（Ｂ）で示される化合物とをヒドロシリル化触媒を用いて、硬化させてなるポリシルセスキオキサン化合物がガス透過性の点で著しく優れること、すなわちガス透過性が低いことを見出し、本発明に至った。
即ち、本発明によれば、次のポリシルセスキオキサン化合物、光素子封止材、および発光デバイスが提供される。
（１）  式（Ａ）：
【化１】
2013241497.tif 000002
（Ａ）
［上式中、
Ｒ１〜Ｒ４は、同一又は異なって、炭素数２〜８のアルキル基；アミノ基及びグリシドキシ基からなる置換基群より選択される任意の基で置換された炭素数２〜８のアルキル基；又は脂環式の置換基を示し、Ｒ５及びＲ６は、どちらか一方はビニル基、もう一方は、炭素数１〜８のアルキル基；アミノ基で置換された炭素数１〜８のアルキル基；オキサシクロプロピル基；脂環式の置換基を示し、ただし、Ｒ１〜Ｒ４は、化合物内にアミノ基とグリシドキシ基又はオキサシクロプロピル基が同時に存在することがないように選択される］の化合物と、
式（Ｂ）：
【化２】
2013241497.tif 000003
（Ｂ）
［上式中、
Ｒ７〜Ｒ１０は、同一又は異なって、炭素数２〜８のアルキル基；アミノ基及びグリシドキシ基からなる置換基群より選択される任意の基で置換された炭素数２〜８のアルキル基；又は脂環式の置換基を示し、Ｒ１１及びＲ１２は、同一又は異なって、炭素数１〜８のアルキル基；アミノ基で置換された炭素数１〜８のアルキル基；オキサシクロプロピル基；脂環式の置換基を示し、ただし、Ｒ７〜Ｒ１２は、化合物内にアミノ基とグリシドキシ基又はオキサシクロプロピル基が同時に存在することがないように選択される］の化合物とを、白金族金属系ヒドロシリル化触媒を用いて、硬化させて得られるポリシルセスキオキサン化合物。
（２）式（Ａ）及び式（Ｂ）中、Ｒ１〜Ｒ４及びＲ７〜Ｒ１０は、同一又は異なって、エチル基、イソプロピル基、イソブチル基、ｔ−ブチル基、シクロペンチル基、シクロヘキシル基、シクロオクチル基、アミノプロピル基、グリシドキシプロピル基、又はフェニル基を示し、Ｒ５及びＲ６は、どちらか一方がビニル基、もう一方は、メチル基、エチル基、ｎ−プロピル基、ｎ−ブチル基、イソプロピル基、イソブチル基、ｔ−ブチル基、シクロペンチル基、シクロヘキシル基、シクロオクチル基、アミノメチル基、オキサシクロプロピル基又はフェニル基を示し、Ｒ１１及びＲ１２は、同一又は異なって、メチル基、エチル基、ｎ−プロピル基、ｎ−ブチル基、イソプロピル基、イソブチル基、ｔ−ブチル基、シクロペンチル基、シクロヘキシル基、シクロオクチル基、アミノメチル基、オキサシクロプロピル基又はフェニル基を示す、上記（１）のポリシルセスキオキサン化合物。
（３）上記（１）又は（２）のポリシルセスキオキサン化合物を含む光素子封止材。
（４）蛍光体を含有する上記（３）の光素子封止材。
（５）上記（３）又は（４）の光素子封止材と、当該光素子封止材により封止された発光素子とを有する発光デバイス。
【発明の効果】
【０００８】
本発明のポリシルセスキオキサン化合物は、水蒸気や酸化性ガスの透過を抑制することができる。そのため、当該ポリシルセスキオキサン化合物を光素子封止材に用いると、これによって封止される金属電極の表面に水蒸気や酸化性ガスが到達することを抑制でき、その結果、金属電極表面の変色、黒色化が抑制され、光反射材としての機能の劣化を低減することができる。また、当該光素子封止材により封止された発光素子を有する発光デバイスは、輝度が劣化しにくく、長期間にわたる製品寿命を確保することができる。
【発明を実施するための形態】
【０００９】
本明細書において、「硬化」とは、式（Ａ）で示される液体化合物中のビニル基と式（Ｂ）で示される液体化合物中のＳｉ−Ｈ基の付加反応により、固体のポリシルセスキオキサン化合物を得ることを意味する。
「グリシドキシ基」とは、（ＣＨ２ＯＣＨ）ＣＨ２Ｏ−を意味する。
「脂環式」とは、芳香族環式部分に対して、脂肪族環式部分を意味するように、通常の意味で使用され、単環式、二環式または多環式であり得る。
【００１０】
以下、本発明を実施するための形態について説明する。
＜ポリシルセスキオキサン化合物＞
本発明のポリシルセスキオキサン化合物は、式（Ａ）：
【化１】
2013241497.tif 000004
（Ａ）
で示される化合物と、
式（Ｂ）：
2013241497.tif 000005
（Ｂ）
で示される化合物とを、白金族金属系ヒドロシリル化触媒を用いて、硬化させて得られるポリシルセスキオキサン化合物である。
【００１１】
式（Ａ）において、Ｒ１〜Ｒ４は、同一又は異なって、炭素数２〜８のアルキル基；アミノ基及びグリシドキシ基からなる置換基群より選択される任意の基で置換された炭素数２〜８のアルキル基；脂環式の置換基を示す。好ましくは、Ｒ１〜Ｒ４は、エチル基、イソプロピル基、イソブチル基、ｔ−ブチル基、シクロペンチル基、シクロヘキシル基、シクロオクチル基、アミノプロピル基、グリシドキシプロピル基、又はフェニル基を示す。さらに好ましくは、エチル基、イソプロピル基、イソブチル基、ｔ−ブチル基、シクロペンチル基、シクロヘキシル基、シクロオクチル基、又はフェニル基を示し、特に好ましくは、エチル基、イソプロピル基又はイソブチル基を示す。
【００１２】
式（Ｂ）において、Ｒ７〜Ｒ１０は、同一又は異なって、炭素数２〜８のアルキル基；アミノ基及びグリシドキシ基からなる置換基群より選択される任意の基で置換された炭素数２〜８のアルキル基；脂環式の置換基を示す。好ましくは、Ｒ７〜Ｒ１０は、エチル基、イソプロピル基、イソブチル基、ｔ−ブチル基、シクロペンチル基、シクロヘキシル基、シクロオクチル基、アミノプロピル基、グリシドキシプロピル基、又はフェニル基を示す。さらに好ましくは、エチル基、イソプロピル基、イソブチル基、ｔ−ブチル基、シクロペンチル基、シクロヘキシル基、シクロオクチル基、又はフェニル基を示し、特に好ましくは、エチル基、イソプロピル基又はイソブチル基を示す。
【００１３】
Ｒ５及びＲ６は、どちらか一方はビニル基、もう一方は、炭素数１〜８のアルキル基；アミノ基で置換された炭素数１〜８のアルキル基；オキサシクロプロピル基；脂環式の置換基を示す。好ましくは、Ｒ５及びＲ６は、どちらか一方がビニル基、もう一方は、メチル基、エチル基、ｎ−プロピル基、ｎ−ブチル基、イソプロピル基、イソブチル基、ｔ−ブチル基、シクロペンチル基、シクロヘキシル基、シクロオクチル基、アミノメチル基、オキサシクロプロピル基又はフェニル基を示す。さらに好ましくは、どちらか一方がビニル基、もう一方は、メチル基、エチル基、ｎ−プロピル基、ｎ−ブチル基、イソプロピル基、イソブチル基、ｔ−ブチル基、シクロペンチル基、シクロヘキシル基、シクロオクチル基、又はフェニル基を示し、特に好ましくは、どちらか一方がビニル基、もう一方は、メチル基、エチル基、イソプロピル基、又はイソブチル基を示す。
【００１４】
Ｒ１１及びＲ１２は、同一又は異なって、炭素数１〜８のアルキル基；アミノ基で置換された炭素数１〜８のアルキル基；オキサシクロプロピル基；脂環式の置換基を示す。好ましくは、Ｒ１１及びＲ１２は、メチル基、エチル基、ｎ−プロピル基、ｎ−ブチル基、イソプロピル基、イソブチル基、ｔ−ブチル基、シクロペンチル基、シクロヘキシル基、シクロオクチル基、アミノメチル基、オキサシクロプロピル基又はフェニル基を示す。さらに好ましくは、メチル基、エチル基、ｎ−プロピル基、ｎ−ブチル基、イソプロピル基、イソブチル基、ｔ−ブチル基、シクロペンチル基、シクロヘキシル基、シクロオクチル基、オキサシクロプロピル基又はフェニル基を示し、特に好ましくは、メチル基、エチル基、イソプロピル基、又はイソブチル基を示す。
【００１５】
ただし、Ｒ１〜Ｒ４及びＲ７〜Ｒ１２は、ポリシルセスキオキサン化合物の分子内にアミノ基とグリシドキシ基又はオキサシクロプロピル基が同時に存在することがないように選択される。ポリシルセスキオキサン化合物内に、アミノ基とグリシドキシ基又はオキサシクロプロピル基が同時に存在すると、後に述べるヒドロシリル化反応のときに、同時にアミノ基とグリシドキシ基又はオキサシクロプロピル基が反応してしまい、式（Ａ）で示される化合物と、式（Ｂ）で示される化合物との硬化物を得ることが困難となる場合がある。
【００１６】
式（Ａ）で示される化合物と、式（Ｂ）で示される化合物とを硬化させるヒドロシリル化触媒としては、白金族金属系であり、具体例としては、白金族金属、白金族金属化合物があり、好ましくは白金族金属化合物である。白金族金属としては、白金、パラジウム、ロジウム等がある。白金族金属化合物としては、塩化白金酸、アルコール変性塩化白金酸、塩化白金酸とオレフィン類、ビニルシロキサン又はアセチレン化合物との配位化合物、テトラキス（トリフェニルホスフィン）パラジウム、クロロトリス（トリフェニルホスフィン）ロジウムがある。
【００１７】
＜式（Ａ）で示される化合物と、式（Ｂ）で示される化合物とをヒドロシリル化触媒を用いて、硬化させて作製するポリシルセスキオキサン化合物の製造方法＞
以下に、式（Ａ）で示される化合物と、式（Ｂ）で示される化合物とをヒドロシリル化触媒を用いて、硬化させて作製するポリシルセスキオキサン化合物の製造方法を各製造段階に分けて説明する。
【００１８】
［１．式（Ａ）で示される化合物の製造方法］
式（Ａ）で示される化合物の前駆体として、Ｒ１〜Ｒ４の置換基を有するシラン化合物を加水分解反応させ、下記式（Ｃ）で示される化合物を製造する。
【００１９】
【化３】
2013241497.tif 000006
（Ｃ）
【００２０】
Ｒ１〜Ｒ４の置換基を有するシラン化合物としては、エチルトリクロロシラン、イソプロピルトリクロロシラン、イソブチルトリクロロシラン、ｔ−ブチルトリクロロシラン、シクロペンチルトリクロロシラン、シクロヘキシルトリクロロシラン、シクロオクチルトリクロロシラン、又はフェニルトリクロロシラン等のクロロシラン類、エチルトリメトキシシラン、エチルトリエトキシシラン、イソプロピルトリメトキシシラン、イソプロピルトリエトキシシラン、イソブチルトリメトキシシラン、イソブチルトリエトキシシラン、ｔ−ブチルトリメトキシシラン、ｔ−ブチルトリエトキシシラン、シクロペンチルトリメトキシシラン、シクロペンチルトリエトキシシラン、シクロヘキシルトリメトキシシラン、シクロヘキシルトリエトキシシラン、シクロオクチルトリメトキシシラン、シクロオクチルトリエトキシシラン、３−アミノプロピルトリメトキシシラン、３−アミノプロピルトリエトキシシラン、３−グリシドキシプロピルトリメトキシシラン、３−グリシドキシプロピルトリエトキシシラン、フェニルトリメトキシシラン又はフェニルトリエトキシシラン等のアルコキシシラン類がある。これらの中でも、取り扱い容易性等の観点から、エチルトリクロロシラン、イソプロピルトリクロロシラン、イソブチルトリクロロシラン、エチルトリメトキシシラン、イソプロピルトリメトキシシラン、イソブチルトリメトキシシランが好ましい。これらシラン化合物は、単体又は複数種の組み合わせであってもよい。
【００２１】
Ｒ１〜Ｒ４の置換基を有するシラン化合物がクロロシラン類である場合に、これを加水分解反応するには、使用するクロロシランを有機溶媒に相溶させ、それを水に加える。有機溶媒としては、アセトン、テトラヒドロフラン、１，４−ジオキサン、１，２−ジメトキシエタン等があり、好ましくはアセトンである。有機溶媒の使用量は、水１００モルに対して０．５〜５モル、好ましくは１〜３モルの範囲であり、水の使用量は、クロロシラン１モルに対して２５０〜６００モル、好ましくは３５０〜５００モルである。加水分解反応温度は、０℃〜常温の範囲である。反応時間は、１〜７日である。反応終了後は、ろ過、乾燥を行うことにより、式（Ｃ）に示される化合物を得ることができる。
【００２２】
Ｒ１〜Ｒ４の置換基を有するシラン化合物がアルコキシシラン類である場合に、これを加水分解反応するには、２工程で行う。第１工程として、使用するアルコキシシランを、水、有機溶媒、水酸化ナトリウム又は水酸化カリウム中に加える工程を採用する。第２工程として、第１工程の生成物をろ過、乾燥したものを、有機溶媒と酢酸又は塩酸に加える工程を採用する。
【００２３】
〔第１工程〕
アルコキシシラン類を加水分解反応する際に用いる有機溶媒としては、ヘキサン、メタノール、エタノール、２−プロパノール、１−ブタノール等がある。これら有機溶媒は単体又は複数種の組み合わせであってもよい。その使用量は、特に規定はないが、使用するアルコキシシランの体積に対して５倍以上の体積であればよい。水の使用量は、使用するアルコキシシランと等モルであり、水酸化ナトリウム又は水酸化カリウムの使用量もアルコキシシランと等モルである。反応温度は、０℃〜常温であり、時間は１２〜４８時間で終了する。反応終了後は、ろ過、乾燥を行うことにより下記式（Ｄ）に示される化合物を得ることができる。ここで得られる粉末は、ナトリウム塩又はカリウム塩である。
【００２４】
【化４】
2013241497.tif 000007
（Ｄ）
【００２５】
〔第２工程〕
第２工程で使用する有機溶媒としては、ジエチルエーテル、テトラヒドロフラン等がある。反応温度は０℃〜常温であり、反応時間は１〜３時間である。酢酸の使用量は、上述で得られたナトリウム塩又はカリウム塩１モルに対して４〜６モルである。反応終了後は、スラリー状になっているので、有機溶媒、水を添加して、抽出、洗浄を行い、有機相を取り出し、有機相を乾燥する。乾燥後、有機相を留去して、結晶が得られる。使用する有機溶媒は、上述した反応で得られる生成物を溶解できるものを選択する。得られた結晶は、この結晶を溶解できる有機溶媒と溶解できない有機溶媒を用いて、再結晶化し、ろ過、乾燥を行い、式（Ｃ）で示した化合物を得ることができる。
【００２６】
上記式（Ｃ）で示される化合物に、Ｒ５及びＲ６は、どちらか一方がビニル基を有し、もう一方は、上述した置換基を有するジクロロシラン化合物（以下「ジクロロＲ５及びＲ６シラン」と言う）を硬化させて、上記式（Ａ）で示される化合物を製造する。
【００２７】
ジクロロＲ５及びＲ６シランとしては、ジクロロビニルメチルシラン、ジクロロビニルエチルシラン、ジクロロビニルｎ−プロピルシラン、ジクロロビニルｎ−ブチルシラン、ジクロロビニルイソプロピルシラン、ジクロロビニルイソブチルシラン、ジクロロビニルｔ−ブチルシラン、ジクロロビニルシクロペンチルシラン、ジクロロビニルシクロヘキシルシラン、ジクロロビニルシクロオクチルシラン、ジクロロビニルアミノメチルシラン、ジクロロビニルオキサシクロプロピルシラン又はジクロロビニルフェニルシラン等がある。これらの中でも、取り扱い容易性等の観点からジクロロビニルメチルシラン、ジクロロビニルエチルシラン、ジクロロビニルイソプロピルシラン、ジクロロビニルイソブチルシランが好ましい。
【００２８】
上記式（Ａ）で示される化合物は、上記式（Ｃ）で示される化合物とジクロロＲ５及びＲ６シランとを有機溶媒中で反応させることによって製造される。この製造時における反応温度は０℃〜常温であり、反応時間は３〜２４時間である。
【００２９】
ジクロロＲ５及びＲ６シランの使用量は、式（Ｃ）で示される化合物１モルに対して２モルである。有機溶媒としては、ピリジン、ジエチルエーテル、テトラヒドロフラン、トリエチルアミン等がある。好ましくはピリジンである。ピリジンは、反応中に発生する塩化水素を塩酸塩として分離できるからである。
【００３０】
反応終了後、有機溶媒を留去して固形物を得る。この固形物を飽和塩化アンモニウム水溶液と有機溶媒で洗浄し、抽出する。抽出したものは有機溶媒に溶解したままである。溶解したままの抽出物を乾燥し、有機溶媒を留去して、式（Ａ）で示される化合物を製造する。洗浄、抽出に用いる有機溶媒は、反応終了後に得られる固形物が溶解するものであるばよく、非水溶性溶媒が好ましい。この溶媒は、後工程で留去するので、沸点が低いほうが望ましい。
【００３１】
［２．式（Ｂ）で示される化合物の製造方法］
式（Ｂ）で示される化合物の前駆体として、Ｒ７〜Ｒ１０の置換基を有するシラン化合物を加水分解反応させ、下記式（Ｅ）で示される化合物を製造する。
【００３２】
【化５】
2013241497.tif 000008
（Ｅ）
【００３３】
Ｒ７〜Ｒ１０の置換基を有するシラン化合物としては、エチルトリメトキシシラン、エチルトリエトキシシラン、イソプロピルトリメトキシシラン、イソプロピルトリエトキシシラン、イソブチルトリメトキシシラン、イソブチルトリエトキシシラン、ｔ−ブチルトリメトキシシラン、ｔ−ブチルトリエトキシシラン、シクロペンチルトリメトキシシラン、シクロペンチルトリエトキシシラン、シクロヘキシルトリメトキシシラン、シクロヘキシルトリエトキシシラン、シクロオクチルトリメトキシシラン、シクロオクチルトリエトキシシラン、３−アミノプロピルトリメトキシシラン、３−アミノプロピルトリエトキシシラン、３−グリシドキシプロピルトリメトキシシラン、３−グリシドキシプロピルトリエトキシシラン、フェニルトリメトキシシラン又はフェニルトリエトキシシラン等がある。これらの中でも、取り扱い容易性等の観点から、エチルトリメトキシシラン、イソプロピルトリメトキシシラン、イソブチルトリメトキシシランが好ましい。これらシラン化合物は、単体又は複数種の組み合わせであってもよい。
【００３４】
アルコキシシラン類を加水分解反応する際に用いる有機溶媒としては、ヘキサン、ジエチルエーテル、メタノール、エタノール、２−プロパノール、１−ブタノール等がある。これら有機溶媒は単体又は複数種の組み合わせであってもよい。その使用量は、特に規定はないが、使用するアルコキシシランの体積に対して５倍以上の体積であればよい。水の使用量は、使用するアルコキシシランと等モルであり、水酸化ナトリウム又は水酸化カリウムの使用量もアルコキシシランと等モルである。反応温度は、０℃〜常温であり、時間は１２〜４８時間で終了する。反応終了後は、ろ過、乾燥を行うことにより上記式（Ｅ）に示される化合物を得ることができる。
【００３５】
式（Ｅ）で示される化合物に、Ｒ１１及びＲ１２の置換基を有するクロロシラン化合物（以下「クロロＲ１１及びＲ１２シランと言う」を硬化させて、上記式（Ｂ）で示される化合物を製造する。
【００３６】
クロロＲ１１及びＲ１２シランとしては、クロロジメチルシラン、クロロジエチルシラン、クロロジｎ−プロピルシラン、クロロジｎ−ブチルシラン、クロロジイソプロピルシラン、クロロジイソブチルシラン、クロロジｔ−ブチルシラン、クロロジシクロペンチルシラン、クロロジシクロヘキシルシラン、クロロジシクロオクチルシラン、クロロジアミノメチルシラン、クロロジオキサシクロプロピルシラン又はクロロジフェニルシラン、クロロメチルエチルシラン、クロロメチルｎ−プロピルシラン、クロロメチルイソプロピルシラン、クロロメチルイソブチルシラン、クロロエチルｎ−プロピルシラン、クロロエチルイソプロピルシラン、クロロエチルイソブチルシラン等が挙げられる。これらの中でも、取り扱い容易性等の観点からクロロジメチルシラン、クロロジエチルシラン、クロロジイソプロピルシランが好ましい。
【００３７】
上記式（Ｂ）で示される化合物は、上記式（Ｅ）で示される化合物とクロロＲ１１及びＲ１２シランとを有機溶媒中で反応させることによって製造される。この製造時における反応温度は０℃〜常温であり、反応時間は１〜２４時間である。
【００３８】
クロロＲ１１及びＲ１２シランの使用量は、式（Ｅ）で示される化合物１モルに対して４〜５モルである。有機溶媒としては、ヘキサン、ピリジン、ジエチルエーテル、テトラヒドロフラン、トリエチルアミン等がある。後工程の効率を上げることを考慮すると好ましくはヘキサンである。これら有機溶媒は、単体又は複数種の組み合わせであってもよい。
【００３９】
反応終了後、ろ過、有機溶媒を留去して液状物を得る。この液状物を水と有機溶媒で洗浄し、抽出する。抽出したものは有機溶媒に相溶したままである。相溶したままの抽出物を乾燥し、有機溶媒を留去して、式（Ｂ）で示される化合物を製造する。洗浄、抽出に用いる有機溶媒は、反応終了後に得られる液状物が相溶するものであるばよく、非水溶性溶媒が好ましい。この溶媒は、後工程で留去するので、沸点が低いほうが望ましい。
【００４０】
上記式（Ｂ）で示される化合物は、Ｒ７〜Ｒ１０の置換基を有するシラン化合物を上記式（Ａ）で示される化合物の製造方法と同様の方法で、下記式（Ｆ）で示される化合物を製造し、式（Ｆ）で示される化合物とクロロＲ１１及びＲ１２シランを有機溶媒中で反応させることによっても製造することができる。
【００４１】
【化６】
2013241497.tif 000009
（Ｆ）
【００４２】
式（Ｆ）で示される化合物とクロロＲ１１及びＲ１２シランを有機溶媒中で反応させる場合の有機溶媒、反応温度、反応時間及び後工程は、上記式（Ａ）で示される化合物の製造方法と同様の方法を用いることができる。
【００４３】
［３．式（Ａ）で示される化合物と、式（Ｂ）で示される化合物とをヒドロシリル化触媒を用いて、硬化させて作製するポリシルセスキオキサン化合物の製造方法］
上記方法によって得られた式（Ａ）で示される化合物と、式（Ｂ）で示される化合物とを、白金族金属系ヒドロシリル化触媒で硬化反応させ、ポリシルセスキオキサン化合物を製造する。
【００４４】
式（Ａ）で示される化合物と式（Ｂ）で示される化合物の配合比は、式（Ａ）で示される化合物のビニル基の当量：式（Ｂ）で示される化合物のＳｉ−Ｈ基のＨの当量＝２：０．９〜２．５：１、好ましくは１．８：１〜２．３：１である。配合比がこの範囲から外れると、得られる硬化物のポリシルセスキオキサン化合物が、熱、ＵＶ光等で変色する場合がある。
【００４５】
上述したポリシルセスキオキサン化合物は、式（Ａ）で示される化合物中のビニル基と式（Ｂ）で示される化合物中のＳｉ−Ｈ基をヒドロシリル化触媒を用いて硬化させて得られる。硬化は、５０〜１８０℃、好ましくは７０〜１７０℃で加熱して行う。加熱時間は、０．５時間〜１５時間、特に１〜１２時間が好ましい。得られる硬化物は、無色透明である。
【００４６】
白金族金属系ヒドロシリル化触媒としては、ビニル基とＳｉ−Ｈ基とのヒドロシリル化付加反応を促進するものが好ましく、単種又は２種以上の併用であってもよい。白金族金属系ヒドロシリル化触媒の具体例としては、白金族金属、白金族金属化合物であり、好ましくは白金族金属化合物である。白金族金属としては、白金、パラジウム、ロジウム等がある。白金族金属化合物としては、塩化白金酸、アルコール変性塩化白金酸、塩化白金酸とオレフィン類、ビニルシロキサン又はアセチレン化合物との配位化合物、テトラキス（トリフェニルホスフィン）パラジウム、クロロトリス（トリフェニルホスフィン）ロジウムがある。
【００４７】
ヒドロシリル化触媒の配合量は、触媒としての有効量でよく、式（Ａ）で示される化合物と式（Ｂ）で示される化合物の合計質量に対して白金族金属元素の質量換算で０．１〜１０００ｐｐｍの範囲であり、好ましくは１〜５００ｐｐｍの範囲である。配合量がこの範囲内にあると、付加反応が十分に促進されやすく、また、硬化が十分となりやすく、更に、該配合量の増加に応じて付加反応の速度が向上しやすいので、経済的にも有利となりやすい。
【００４８】
ポリシルセスキオキサン化合物を製造する際に、発明の目的を損なわない範囲で、付加反応制御剤、酸化防止剤、光安定剤及びシランカップリング剤等を配合することができる。
【００４９】
付加反応制御剤を配合することによって、式（Ａ）で示される化合物及び式（Ｂ）で
示される化合物にヒドロシリル化触媒を配合した後のポットライフを確保することができる。付加反応制御剤は、ヒドロシリル化触媒に対して硬化抑制効果を有する化合物であればよい。具体的には、トリフェニルホスフィンなどのリン含有化合物；トリブチルアミン、テトラメチルエチレンジアミン、ベンゾトリアゾールなどの窒素含有化合物；硫黄含有化合物；アセチレンアルコール類（例えば、１−エチニルシクロヘキサノール、３，５−ジメチル−１−ヘキシン−３−オール）等のアセチレン系化合物；アルケニル基を２個以上含む化合物；ハイドロパーオキシ化合物；マレイン酸誘導体がある。付加反応制御剤による硬化抑制効果は、その付加反応制御剤の化学構造によって異なる。よって、採用する付加反応制御剤に応じて、添加量を調整することが好ましい。最適な量の付加反応制御剤を添加することにより、室温で長期保存安定性及び加熱硬化性に優れたものとなる。
【００５０】
また、酸化防止剤を配合することによって、生成されるポリシルセスキオキサン化合物の着色、白濁、酸化劣化等の発生を抑えることができる。酸化防止剤としては、２，６−ジ−ｔ−ブチル−４−メチルフェノールがある。さらに、光安定剤を配合することによって、光劣化に対する抵抗性を付与することができる。光安定剤としては、ヒンダードアミン系安定剤等がある。
【００５１】
また、シランカップリング剤を配合することによって、光素子を封止するときのパッケージ材とその他の材料に対する密着性を向上させることができる。シランカップリング剤としては、３−グリシドキシプロピルトリメトキシシラン、３−グリシドキシプロピルトリエトキシシラン等がある。
【実施例】
【００５２】
以下に、本発明を実施例により詳細に説明するが、本発明はこの実施例の記載内容に限定されるものではない。
ここでは、式（Ａ）で示される化合物と、式（Ｂ）で示される化合物とをヒドロシリル化触媒を用いて、硬化させて作製するポリシルセスキオキサン化合物の製造例及び実施例を示すと共に、そのポリシルセスキオキサン化合物のガス透過性及び光透過性について市販のシリコーン系封止材及びエポキシ樹脂系封止材と比較する。
【００５３】
［製造例１］エチル基を持ったクロロシラン類からの式（Ｃ）で示される化合物（式（Ａ）で示される化合物の前駆体）の製造
撹拌子を入れた１０００ｍｌの三口フラスコに、水９００ｍｌを入れ、氷浴にて５℃まで冷却し、そこに撹拌しながらエチルトリクロロシラン（東京化成工業社製）２０ｇをアセトン（国産化学社製）４０ｍｌに相溶させた溶液を滴下ロートで添加した。添加後、５℃の状態で１日反応させ、その後、常温で５日間反応させた。反応終了後、吸引ろ過して、白色の結晶を得た。
【００５４】
［製造例２］エチル基を持ったアルコキシシラン類からの式（Ｃ）で示される化合物（式（Ａ）で示される化合物の前駆体）の製造
〔第１工程〕
撹拌子を入れた５００ｍｌの三口フラスコに、ヘキサン（和光純薬社製）１３８．７ｍｌ、メタノール（国産化学社製）３．３ｍｌ、水酸化ナトリウム（和光純薬社製）６．８ｇ（０．１７ｍｏｌ）、水３．０６ｇ（０．１７ｍｏｌ）を入れ、常温で撹拌しながらエチルトリメトキシシラン（アルドリッチ社製）２６．９ｍｌ（０．１７ｍｏｌ）を滴下ロートで添加した。添加後、常温で４８時間反応させた。反応後、吸引ろ過して、式（Ｄ）で示される化合物である白色のナトリウム塩を得た。
【００５５】
〔第２工程〕
撹拌子を入れた５００ｍｌのナス型フラスコに、ジエチルエーテル（アルドリッチ社製）１５０ｍｌ、酢酸（和光純薬社製）５．４２ｇ（０．０９ｍｏｌ）を入れ、常温で撹拌しながらナトリウム塩１０ｇ（０．０２２ｍｏｌ）を０．５ｇずつ添加した。添加後、常温で２時間反応させた。反応後はスラリー状であった。そこに水１００ｍｌ添加して、撹拌、洗浄を１０分行い、有機相を取り出し、もう一度水を５０ｍｌ添加して、撹拌、洗浄を１０分行い、有機相を取り出し、無水硫酸マグネシウム（和光純薬社製）を添加し、乾燥した。乾燥後、有機相をエバポレーターで留去して、結晶を得られた。この結晶が溶解するまで、ジエチルエーテルを添加し、次に結晶が僅かに析出するまでヘキサンを添加して、それを冷凍庫に２時間入れた。２時間後、析出した結晶を、ろ過、乾燥を行い、白色の結晶を得た。
【００５６】
［製造例３］イソブチル基を持ったクロロシラン類からの式（Ｃ）で示される化合物（式（Ａ）で示される化合物の前駆体）の製造
撹拌子を入れた１０００ｍｌの三口フラスコに、水８００ｍｌを入れ、氷浴にて５℃まで冷却し、そこに撹拌しながらイソブチルトリクロロシラン（東京化成工業社製）２０ｇをアセトン（国産化学社製）４０ｍｌに相溶させた溶液を滴下ロートで添加した。添加後、５℃の状態で１日反応させ、その後、常温で５日間反応させた。反応終了後、吸引ろ過して、白色の結晶を得た。
【００５７】
［製造例４］イソブチル基を持ったアルコキシシラン類からの式（Ｃ）で示される化合物（式（Ａ）で示される化合物の前駆体）の製造
〔第１工程〕
撹拌子を入れた５００ｍｌの三口フラスコに、ヘキサン（和光純薬社製）１４０ｍｌ、水酸化ナトリウム（和光純薬社製）５．６１ｇ（０．１４ｍｏｌ）、水２．５２ｇ（０．１４ｍｏｌ）を入れ、常温で撹拌しながらイソブチルトリメトキシシラン（アルドリッチ社製）２６．８ｍｌ（０．１４ｍｏｌ）を滴下ロートで添加した。添加後、常温で４８時間反応させた。反応後、吸引ろ過して、白色のナトリウム塩を得た。
【００５８】
〔第２工程〕
撹拌子を入れた５００ｍｌのナス型フラスコに、ジエチルエーテル（アルドリッチ社製）１５０ｍｌ、酢酸（和光純薬社製）４．３２ｇ（０．０７２ｍｏｌ）を入れ、常温で撹拌しながら式（Ｄ）で示される化合物であるナトリウム塩１０ｇ（０．０１８ｍｏｌ）を０．５ｇずつ添加した。添加後、常温で２時間反応させた。反応後はスラリー状であった。そこに水１００ｍｌ添加して、撹拌、洗浄を３０分行い、有機相を取り出し、もう一度水を５０ｍｌ添加して、撹拌、洗浄を３０分行い、有機相を取り出し、無水硫酸マグネシウム（和光純薬社製）を添加し、乾燥した。乾燥後、有機相をエバポレーターで留去して、結晶を得られた。この結晶が溶解するまで、ジエチルエーテルを添加し、次に結晶が僅かに析出するまでヘキサンを添加して、それを冷凍庫に２時間入れた。２時間後、析出した結晶を、ろ過、乾燥を行い、白色の結晶を得た。
【００５９】
［製造例５］製造例１又は製造例２で得られた結晶を用いて、Ｒ５がビニル基、Ｒ６がメチル基の場合の式（Ａ）で示される化合物の製造
撹拌子を入れた３００ｍｌの三口フラスコに、製造例１又は製造例２で得られた結晶５ｇ（０．０１４ｍｏｌ）、ピリジンを１４０ｍｌ入れ、三口フラスコ内に窒素を流しながら、常温で撹拌しながらジクロロビニルメチルシラン（東京化成工業社製）３．９１ｇ（０．０２８ｍｏｌ）を滴下ロートで添加した。添加後、２０時間反応させた。反応後、エバポレーターでピリジンを留去し、固形物が得られた。その固形物に飽和塩化アンモニウム水溶液を１５０ｍｌとヘキサン５０ｍｌを添加し、３０分撹拌した。撹拌後、有機相を取り出し、そこに飽和塩化アンモニウム水溶液を１５０ｍｌ添加して、３０分撹拌した。これを３回繰り返した。繰り返し、取り出した有機相に無水硫酸マグネシウムを１５ｇ添加して、３時間乾燥を行った。その後、有機相をエバポレーターで留去し、無色透明な液体を得た。下記結果により、Ｒ５がビニル基、Ｒ６がメチル基の式（Ａ）で示される化合物であることを確認した。
１Ｈ  ＮＭＲ（３００ＭＨｚ，ＣＤＣｌ３）  δ＝０．２６，０．２７，０．３１（ｓ，６Ｈ），０．６０−０．７０（ｍ，８Ｈ），０．９５−１．０２（ｍ，１２Ｈ），５．８−６．０９（ｍ，６Ｈ）．
２９Ｓｉ  ＮＭＲ（９９．２５ＭＨｚ，ＣＤＣｌ３）  δ＝−５４．３５――５４．２７（ｍ），−２０．６７――２１．３７（ｍ）．
ＭＳ（ＥＩ，７０ｅＶ）ｍ／ｚ（％）４９６（Ｍ＋，０．５），４８１（Ｍ＋−Ｍｅ，５５），４６７（６２），４５３（１００），４４１（５１）．
ＩＲ（ＮａＣｌ）３０５６，３０１６，２９６４，２９４１，２９２０，２８９８，２８８１，２８３７，１５９６，１４６１，１４０９，１２５９，１２３２，１０９３，１０３５，１００８，９６６，８１５，７７９，７２７，６９４，６１５，５９９，５８２，５３２ｃｍ−１．
【００６０】
［製造例６］製造例３又は製造例４で得られた結晶を用いて、Ｒ５がビニル基、Ｒ６がメチル基の場合の式（Ａ）で示される化合物の製造
撹拌子を入れた３００ｍｌの三口フラスコに、製造例３又は製造例４で得られた結晶５ｇ（０．０１ｍｏｌ）、ピリジンを１４０ｍｌ入れ、三口フラスコ内に窒素を流しながら、常温で撹拌しながらジクロロビニルメチルシラン（東京化成工業社製）２．９９ｇ（０．０２ｍｏｌ）を滴下ロートで添加した。添加後、２０時間反応させた。反応後、エバポレーターでピリジンを留去し、固形物が得られた。その固形物に飽和塩化アンモニウム水溶液を１５０ｍｌとヘキサン５０ｍｌを添加し、３０分撹拌した。撹拌後、有機相を取り出し、そこに飽和塩化アンモニウム水溶液を１５０ｍｌ添加して、３０分撹拌した。これを３回繰り返した。繰り返し、取り出した有機相に無水硫酸マグネシウムを１５ｇ添加して、３時間乾燥を行った。その後、有機相をエバポレーターで留去し、無色透明な液体を得た。下記結果により、Ｒ５がビニル基、Ｒ６がメチル基の式（Ａ）で示される化合物であることを確認した。
１Ｈ  ＮＭＲ（３００ＭＨｚ，ＣＤＣｌ３）  δ＝０．２４−０．３２（ｍ，６Ｈ），０．６６−０．７２（ｍ，８Ｈ），０．９８−１．１２（ｍ，２４Ｈ），１．８９−１．９５（ｍ，４Ｈ），５．８６−６．１２（ｍ，６Ｈ）．
２９Ｓｉ  ＮＭＲ（９９．２５ＭＨｚ，ＣＤＣｌ３）  δ＝−５５．２９――５５．０５（ｍ），−２２．４９――２２．０５（ｍ）．
ＭＳ（７０ｅＶ）ｍ／ｚ（％）５５１（Ｍ＋−ｉ−Ｂｕ，１００），５３７（３５），４９５（１９），４３９（１２），３８３（２６）．
ＩＲ（ＫＢｒ）３０５７，３０１８，２９５５，２９３０，２９０７，２８７２，１５９７，１４６６，１４０６，１３８３，１３６７，１３３３，１２５９，１２２９，１０５７，１０１８，９６２，８３７，８１５，７８７，７４４，６９４，５２８ｃｍ−１
【００６１】
［製造例７］エチル基を持ったアルコキシシラン類からの式（Ｅ）で示される化合物（式（Ｂ）で示される化合物の前駆体）の製造
製造例２の第１工程と同様な方法で、式（Ｅ）で示される化合物である白色のナトリウム塩を得た。
【００６２】
［製造例８］イソブチル基を持ったアルコキシシラン類からの式（Ｅ）で示される化合物（式（Ｂ）で示される化合物の前駆体）の製造
製造例４の第１工程と同様な方法で、式（Ｅ）で示される化合物である白色のナトリウム塩を得た。
【００６３】
［製造例９］製造例７で得られたナトリウム塩を用いて、Ｒ１１及びＲ１２がメチル基の場合の式（Ｂ）で示される化合物の製造
撹拌子を入れた３００ｍｌの三口フラスコに、製造例７で得られたナトリウム塩５ｇ（０．０１１ｍｏｌ）、ヘキサンを１５０ｍｌ入れ、三口フラスコ内に窒素を流しながら、常温で撹拌しながらクロロジメチルシラン（東京化成工業社製）４．２７ｇ（０．０４５ｍｏｌ）を滴下ロートで添加した。添加後、３時間反応させた。反応後、ろ過し、エバポレーターでヘキサンを留去し、液状物が得られた。その液状物に水を１５０ｍｌとヘキサン５０ｍｌを添加し、３０分撹拌した。撹拌後、有機相を取り出し、そこに水を１５０ｍｌ添加して、３０分撹拌した。これを３回繰り返した。繰り返し、取り出した有機相に無水硫酸マグネシウムを１５ｇ添加して、３時間乾燥を行った。その後、有機相をエバポレーターで留去し、無色透明な液体を得た。下記結果により、Ｒ１１及びＲ１２がメチル基の式（Ｂ）で示される化合物であることを確認した。
１Ｈ  ＮＭＲ（３００ＭＨｚ，ＣＤＣｌ３）  δ＝０．２１（ｄ，Ｊ＝２．７Ｈｚ，２４Ｈ），０．５１（ｑ，Ｊ＝７．８Ｈｚ，８Ｈ），０．９４（ｔ，Ｊ＝７．８Ｈｚ，１２Ｈ），４．７３（ｓｅｐ，Ｊ＝２．７Ｈｚ，４Ｈ）．
２９Ｓｉ  ＮＭＲ（９９．２５ＭＨｚ，ＣＤＣｌ３）  δ＝−６６．０４，−５．４３．
ＭＳ（ＥＩ，７０ｅＶ）ｍ／ｚ（％）５９２（Ｍ＋，０．０７），５７７（Ｍ＋―Ｍｅ，１），５６３（３），５３１（４），５１７（３），４５７（１１），４４３（１９），４２９（３５），４１５（２２），５９（１００）．
ＩＲ（ＮａＣｌ）２９６２，２９４１，２９１８，２８９７，２８８１，２８３９，２８０８，２１３５，１４６２，１４１８，１２５４，１１１７，１０６３，１０１４，９６２，９０３，８３５，７７０，７３５，６９２，６７５，６２７，５４６ｃｍ−１．
【００６４】
［製造例１０］製造例８で得られたナトリウム塩を用いて、Ｒ１１及びＲ１２がメチル基の場合の式（Ｂ）で示される化合物の製造
撹拌子を入れた３００ｍｌの三口フラスコに、製造例８で得られたナトリウム塩５ｇ（０．００９ｍｏｌ）、ヘキサンを１５０ｍｌ入れ、三口フラスコ内に窒素を流しながら、常温で撹拌しながらクロロジメチルシラン（東京化成工業社製）３．４２ｇ（０．０３６ｍｏｌ）を滴下ロートで添加した。添加後、３時間反応させた。反応後、ろ過し、エバポレーターでヘキサンを留去し、液状物が得られた。その液状物に水を１５０ｍｌとヘキサン５０ｍｌを添加し、３０分撹拌した。撹拌後、有機相を取り出し、そこに水を１５０ｍｌ添加して、３０分撹拌した。これを３回繰り返した。繰り返し、取り出した有機相に無水硫酸マグネシウムを１５ｇ添加して、３時間乾燥を行った。その後、有機相をエバポレーターで留去し、無色透明な液体を得た。下記結果により、Ｒ１１及びＲ１２がメチル基の式（Ｂ）で示される化合物であることを確認した。
１Ｈ  ＮＭＲ（３００ＭＨｚ，ＣＤＣｌ３）  δ＝０．２１（ｄ，Ｊ＝２．７Ｈｚ，２４Ｈ），０．５１（ｄ，Ｊ＝６．９Ｈｚ，８Ｈ），０．９３（ｄ，Ｊ＝６．９Ｈｚ，２４Ｈ），１．８０（ｎｉｎ，Ｊ＝６．９Ｈｚ，４Ｈ），４．７４（ｓｅｐ，Ｊ＝２．７Ｈｚ，４Ｈ）．
２９Ｓｉ  ＮＭＲ（９９．２５ＭＨｚ，ＣＤＣｌ３）  δ＝−６８．０６，−６．０３．
ＭＳ（ＥＩ，７０ｅＶ）ｍ／ｚ（％）７０４（Ｍ＋，０．７），６８９（Ｍ＋−Ｍｅ，７），６４７（４１），５８３（３１），５１３（５９），４８５（３３），７３（１００）．
ＩＲ（ＫＢｒ）２９５７，２９２８，２９０３，２８７２，２１３７，１４６８，１３６７，１３３３，１２５４，１２２９，１１１５，１０６３，９０５，８３７，７７０ｃｍ−１．
【００６５】
［実施例１］
製造例５で得られた式（Ａ）で示される化合物の液体１．８８ｇと製造例９で得られた式（Ｂ）で示される化合物の液体１．１３ｇを混合、撹拌し、そこにヒドロシリル化触媒（白金−シクロビニルメチルシロキサン錯体  環状メチルビニルシロキサン溶液  白金濃度２〜２．５質量％含有  Ｇｅｌｅｓｔ社製）０．００１３ｇを添加し、撹拌した。これを、真空乾燥機で脱泡して、φ２０ｍｍ、厚さ１ｍｍの型（水蒸気透過性評価用）とφ２０ｍｍ、厚さ２ｍｍの型（光透過性評価用）にそれぞれ流し込み、８５℃で１時間、１３０℃で３時間及び１６５℃で３時間硬化させた。硬化体の厚さは、型と同じであった。
【００６６】
［実施例２］
製造例６で得られた式（Ａ）で示される化合物の液体１．９ｇと製造例１０で得られた式（Ｂ）で示される化合物の液体１．１ｇを混合、撹拌し、そこにヒドロシリル化触媒（白金−シクロビニルメチルシロキサン錯体  環状メチルビニルシロキサン溶液  白金濃度２〜２．５質量％含有  Ｇｅｌｅｓｔ社製）０．００１３ｇを添加し、撹拌した。これを、真空乾燥機で脱泡して、φ２０ｍｍ、厚さ１ｍｍの型（水蒸気透過性評価用）とφ２０ｍｍ、厚さ２ｍｍの型（光透過性評価用）にそれぞれ流し込み、８５℃で１時間、１３０℃で３時間及び１６５℃で３時間硬化させた。硬化体の厚さは、型と同じであった。
【００６７】
［比較例１］
市販のＬＥＤ用シリコーン封止材（インヴィジシルＩＶＳ４６３２  モメンティブ・パフォーマンス・マテリアル社製）を、φ２０ｍｍ、厚さ１ｍｍの型（水蒸気透過性評価用）とφ２０ｍｍ、厚さ２ｍｍの型（光透過性評価用）にそれぞれ流し込み、１５０℃で１時間硬化させた。硬化体の厚さは、型と同じであった。
【００６８】
［比較例２］
ｊＥＲ  ＹＸ８０００（ジャパンエポキシレジン社製）７０ｇとＣＥＬ−２０２１Ｐ（(株)ダイセル社製）３０ｇに、硬化剤としてＨＮ−５５００（日立化成工業社製）を９０．２ｇ、硬化触媒としてヒシコーリンＰＸ−４ＥＴ（日本化学工業社製）を０．５ｇ添加し、混合、撹拌して、真空乾燥機で脱泡して、φ２０ｍｍ、厚さ１ｍｍの型（水蒸気透過性評価用）とφ２０ｍｍ、厚さ２ｍｍの型（光透過性評価用）にそれぞれ流し込み、１００℃で３時間その後１５０℃で５時間硬化させた。
【００６９】
実施例１及び実施例２で得られたポリシルセスキオキサン化合物からなる硬化体と比較例１のシリコーン系封止材からなる硬化体及び比較例２のエポキシ樹脂系封止材について、以下の方法により、ガス透過性及び光透過率を評価した。比較例２のエポキシ樹脂系封止材硬化体は、初期の光透過率が実施例１、２及び比較例１より著しく低かったため、水蒸気透過性の評価を行わなかった。このため、実施例１及び２並びに比較例１で得られた硬化体についてのみ、結果を以下の表１に示す。
＜評価方法＞
［ガス透過性］
ガス透過性については、水蒸気透過性を測定した。
装置：差圧ガス・蒸気透過率測定装置（ＧＴＲ−３０ＸＡＤ２、Ｇ２７００Ｔ・Ｆ）
ＧＴＲテック社製・ヤナコテクニカルサイエンス社製
条件：４０℃・９０％ＲＨ
透過面積：３．１４×１０−４ｍ２（φ２．０×１０−２ｍ）
［光透過性］
装置：紫外可視光光度計（ＵＶ−１６００）
島津製作所社製
条件：波長４００ｎｍにおける初期の光透過率及びＵＶ照射後の光透過率保持率
ＵＶ照射装置：スポットキュア（ＳＰ−５００）
ウシオ電機社製
ＵＶ照射条件：出力  １Ｗ／ｃｍ２、１００時間照射
光透過率保持率：ＵＶ照射後の光透過率／初期の光透過率×１００
【００７０】
【表１】
2013241497.tif 000010
【００７１】
表１に示されるように、実施例１、２のポリシルセスキオキサン化合物は、比較例１と比べて、水蒸気透過性に格段に優れる硬化体を形成できることがわかる。
一方、比較例１のＬＥＤ用シリコーン封止材は、光透過性において優れるものの、水蒸気透過性が実施例１、２より著しく劣っていることがわかる。
【００７２】
上記実施例１又は実施例２で得られたポリシルセスキオキサン化合物に、発光素子から放出される色調を変更するための蛍光体を配合して光素子封止材を製造した。この光素子封止材を用いて発光素子とそれに電気的に接続されている金属電極とを封止したところ、長期にわたって金属電極表面の変色、黒色化を抑えることができた。
【００７３】
また、上記実施例１又は実施例２で得られたポリシルセスキオキサン化合物を含む光素子封止材を用いて封止した発光素子を有する発光デバイスを製造した。この発光デバイスは、輝度が劣化しにくく、長期間にわたる製品寿命を確保することができた。